(57)【要約】【課題】            優れた解像度性を有すると共に、優れた耐熱性、耐薬品性、耐水性、耐溶剤性、及び電気絶縁性を発現するアルカリ現像型フォトソルダーレジストとして好適な感光性樹脂組成物、それを用いた感光性フィルムおよびその製造方法の提供。【解決手段】        平均粒径０．０５〜４．５μｍのフェノールフィラー（Ａ）、アルカリ可溶型光重合性樹脂（Ｂ）、光重合性モノマー（Ｃ）、光重合開始剤および（または）光重合促進剤（Ｄ）、およびエポキシ基を有する他の化合物（Ｅ）を含有する感光性樹脂組成物、該組成物を支持体に塗布した感光性フィルムおよび該感光フィルムの製造方法。【選択図】          なし【特許請求の範囲】
【請求項１】
平均粒径０．０５〜４．５μｍのフェノールフィラー（Ａ）、アルカリ可溶型光重合性樹脂（Ｂ）、光重合性モノマー（Ｃ）及びエポキシ基を有する光重合性を有しない化合物（Ｄ）を含有することを特徴とする感光性樹脂組成物。
【請求項２】
フェノールフィラー（Ａ）の含有量が、組成物中の固形分の全量を基準として０．１〜２０重量％であることを特徴とする請求項１記載の感光性樹脂組成物。
【請求項３】
光重合性モノマー（Ｃ）が、カルボキシル基含有クレゾールノボラックエポキシ（メタ）アクリレート（Ｃ１）を含有することを特徴とする請求項１または２記載の感光性樹脂組成物。
【請求項４】
カルボキシル基含有クレゾールノボラックエポキシ（メタ）アクリレート（Ｃ１）の含有量が、組成物中の固形分の全量を基準として０．１〜５重量％であることを特徴とする請求項３記載の感光性樹脂組成物。
【請求項５】
光重合開始剤及び（または）光重合促進剤（Ｅ）をさらに含有することを特徴とする請求項１記載の感光性樹脂組成物。
【請求項６】
支持体上に、請求項１乃至５のいずれか１項記載の感光性樹脂組成物からなる層が積層されていることを特徴とする感光性フィルム。
【請求項７】
支持体上に、請求項１乃至５のいずれか１項に記載の感光性樹脂組成物からなる層を積層することを特徴とする感光性フィルムの製造方法。
【発明の詳細な説明】
【技術分野】
【０００１】
本発明は、プリント配線板製造工程等での使用に適した感光性樹脂組成物、それを用いた感光性フィルム及びその製造方法に関する。詳しくは、本発明は、紫外線等の活性エネルギー線による照射でパタ−ン形成し、アルカリ水溶液により現像する際、優れた解像性を示し、更に優れた耐熱性、耐薬品性、耐水性、耐溶剤性及び電気絶縁性を発現するアルカリ現像型フォトソルダーレジストとして好適な感光性樹脂組成物、支持体上に該感光性樹脂組成物からなる層が積層されている感光性フィルム及びその製造方法に関する。
【背景技術】
【０００２】
ソルダーレジストは、プリント配線板製造において、ソルダリング工程で半田が不必要な部分に付着するのを防ぐ保護膜として、また永久マスクとして必要不可欠な材料である。従来、ソルダーレジストとしては、熱硬化型のものが多く用いられ、これをスクリーン印刷法で印刷して施す方法が一般的であった。ところが、近年、プリント配線板の配線の高密度化に伴い、スクリーン印刷法では解像度の点で限界があり、フォト法でパタ−ン形成するフォトソルダーレジストが盛んに用いられるようになっている。中でも、炭酸ソーダ水溶液等のアルカリ水溶液で現像可能なアルカリ現像型のものが、作業環境保全、地球環境保全の点から主流になっている（例えば、特許文献１参照。）。
フォト法は、所望の大きさに感光性樹脂組成物を塗布した後、必要に応じて乾燥して、感光性皮膜を形成し、この感光性皮膜にネガのフォトマスクを乗せて、紫外線等の活性光線で露光焼き付けを行い、フォトマスクの透明部分を透過した活性光線が感光性皮膜を硬化させ、未硬化部分は、現像で剥離して、感光性皮膜を除去し、パターンを形成する方法であり、フォトマスクの画像に近いパターンを形成できるという点で優れている。
【０００３】
【特許文献１】特開平０２−０２３３５１号公報。
【発明の開示】
【発明が解決しようとする課題】
【０００４】
しかしながら、フォト法では、フォトマスクと感光性皮膜界面または感光性皮膜中で活性光線の散乱が生じ、マスクされた部分においても、感光性皮膜の硬化が起こるため、フォトマスクのパターンが微細化するほど精度が低下し、近年の更なる配線の微細化に対する要求を達成することが困難になってきている。また、配線板上にソルダーレジストを設ける方法としては、前述のように直接印刷を施す方法が主流であるが、乾燥が不十分な場合はフォトマスクが汚れたり、そのため前段階の乾燥工程で多くの時間を費やす等の問題があり、作業工程の簡略化の目的で、フィルム状のソルダーレジストに対する要求が高まっている。しかしながら、フィルム状のソルダーレジストを用いる場合には、フォトマスクとソルダーレジストの間に支持体が介在するため、活性光線の散乱が更に起こりやすくなり、結果として通常の印刷方式と比べて、解像度が低下しているのが現状である。
【０００５】
そこで、本発明は、微細なパターンに対して、優れた解像度性を有すると共に、優れた耐熱性、耐薬品性、耐水性、耐溶剤性及び電気絶縁性を発現するアルカリ現像型フォトソルダーレジストとして好適な感光性樹脂組成物、それを用いた感光性フィルム及びその製造方法の提供を目的とする。
【課題を解決するための手段】
【０００６】
本発明の感光性樹脂組成物は、アルカリ可溶型感光性樹脂組成物に平均粒径が０．０５〜４．５μｍのフェノールフィラーを添加することにより、活性光線の散乱による影響を低減させて解像性を向上させたものである。すなわち、平均粒径が０．０５〜４．５μｍのフェノールフィラー（Ａ）、アルカリ可溶型光重合性樹脂（Ｂ）、光重合性モノマー（Ｃ）及びエポキシ基を有する光重合性を有しない化合物（Ｄ）を含有する感光性樹脂組成物である。
【０００７】
また、本発明の感光性フィルムは、支持体上に上記感光性樹脂組成物からなる層が積層されてなる感光性フィルムである。さらに、本発明の感光性フィルムの製造方法は、支持体上に上記感光性樹脂組成物からなる層を積層する感光性フィルムの製造方法である。
【発明の効果】
【０００８】
本発明の感光性樹脂組成物をアルカリ現像型フォトソルダーレジストとして用いることにより、プリント配線板上に優れた解像性による高密度パターンを形成でき、優れた耐熱性（耐はんだ性）、耐薬品性、耐水性、耐溶剤性及び高い電気絶縁性を有するプリント配線板を得ることができる。
【発明を実施するための最良の形態】
【０００９】
まず、本発明の感光性樹脂組成物について説明する。
本発明の感光性樹脂組成物は、平均粒径が０．０５〜４．５μｍのフェノールフィラー（Ａ）、アルカリ可溶型光重合性樹脂（Ｂ）、光重合性モノマー（Ｃ）及びエポキシ基を有する光重合性を有しない化合物（Ｄ）を含有する感光性樹脂組成物である。
【００１０】
平均粒径が０．０５〜４．５μｍのフェノールフィラー（Ａ）は、感光性樹脂組成物の解像性を向上させるものであり、特に平均粒径が０．１〜４．５μｍのものが好ましい。平均粒径が４．５μmより大きいフェノールフィラーを用いると、アルカリ現像した際に、現像／非現像界面でフェノールフィラーが突起物として残る場合があり、パターンの精度が悪くなる。また、基板との界面において、フェノールフィラーと基板の接触面積が低下するため、アルカリ現像性が悪化し、解像性が低下する。逆に、平均粒径が０．０５μｍより小さいフェノールフィラーを用いると、基板との接触面積が増加するため、現像時にアンダーカットが生じやすくなる。尚、本発明におけるフェノールフィラーの平均粒径は、光学顕微鏡あるいは電子顕微鏡を用いて５０個の粒子の粒径を測定し、その平均値を算出したものである。
【００１１】
フェノールフィラー（Ａ）としては、ノボラック型フェノール樹脂にヘキサメチレンテトラミン等のアミン化合物を架橋剤として添加し加熱する、またはレゾール型フェノール樹脂を加熱する等の工程により架橋し、有機溶剤に対して不溶化したものを用いることができる。フェノールフィラーとして具体的には、住友ベークライト社製の「ＰＲ−ＲＥＳ−５」（平均粒径１．２μｍ、変動係数１２．２％）等が挙げられる。フェノールフィラー（Ａ）は、ノボラック型フェノール樹脂からなるフィラーとレゾール型フェノール樹脂からなるフィラーの混合物でも構わない。フェノールフィラー（Ａ）の含有量は、感光性樹脂組成物中の固形分の全量を基準として０．１〜２０重量％であることが好ましく、更に０．５〜６重量％であることがより好ましい。フェノールフィラー（Ａ）の含有量が２０重量％より多いと、アルカリ現像時にアンダーカットが生じやすくなり、ポストベーク後の塗膜が著しく変色してしまう。また、０．１重量％より少ないと、アルカリ現像性が低下する。
【００１２】
アルカリ可溶型光重合性樹脂（Ｂ）は、数平均分子量が３０００〜１０００００程度のものである。この樹脂は、皮膜形成、アルカリ現像、光硬化のために必要である。アルカリ可溶型光重合性樹脂としては、特に限定されないが、例えば、不飽和カルボン酸及び（または）不飽和カルボン酸無水物の重合体もしくは他のエチレン不飽和化合物との共重合体のラジカル重合性一価アルコールによる部分エステル化物またはラジカル重合性アミンによるアミド化物もしくはこれらの塩、ビニルスルホン酸等の不飽和スルホン酸を含む重合体のラジカル重合性一価アルコールによる部分エステル化物またはラジカル重合性アミンによるアミド化物もしくはこれらの塩、カルボキシル基及び（メタ）アクリロイル基を有するエポキシ樹脂、カルボキシル基及び（メタ）アクリロイル基を有するウレタン樹脂等が挙げられる。アルカリ可溶型光重合性樹脂（Ｂ）の含有量は、感光性樹脂組成物中の固形分の全量を基準として１０〜４０重量％であることが好ましい。
【００１３】
光重合性モノマー（Ｃ）は、数平均分子量が３０００未満のものである。このモノマーは皮膜物性の向上、感光性樹脂組成物の粘度調整の目的で添加される。エチレン性不飽和二重結合を有する化合物、例えば（メタ）アクリル酸、（メタ）アクリレート類、スチレン、α−アルキルスチレン、ジアリルフタレート類等を用いることができる。光重合性モノマー（Ｃ）の含有量は、感光性樹脂組成物中の固形分の全量を基準として０．１〜３０重量％であることが好ましい。
【００１４】
（メタ）アクリレート類として具体的には、エチル（メタ）アクリレート、ブチル（メタ）アクリレート、２−ヒドロキシエチル（メタ）アクリレート、２−ヒドロキシプロピル（メタ）アクリレート、オリゴエステル（メタ）モノアクリレート、エチレングリコールジ（メタ）アクリレート、ポリエチレングリコールジアクリレート、ネオペンチルグリコール（メタ）アクリレート、テトラメチロールメタンジ（メタ）アクリレート、トリメチロールプロパンジ（メタ）アクリレート、ジトリメチロールプロパンテトラ（メタ）アクリレート、ペンタエリスリトールトリ（メタ）アクリレート、ジペンタエリスリトールペンタ（メタ）アクリレート、ジペンタエリスリトールヘキサ（メタ）アクリレート、２−ヒドロキシ−１−（メタ）アクリロキシ−３−（メタ）アクリレート、エポキシアクレート（例えば、ビスフェノールＡ型エポキシ（メタ）アクリレート，ノボラック型エポキシ（メタ）アクリレート，クレゾールノボラック型エポキシ（メタ）アクリレート及びカルボキシル基含有クレゾールノボラック型エポキシ（メタ）アクリレート等）、ウレタン（メタ）アクリレート等が挙げられる。
【００１５】
中でも、カルボキシル基含有クレゾールノボラック型エポキシ（メタ）アクリレート（Ｃ１）は、基板への密着性及び現像性を向上させることから、光重合性モノマー（Ｃ）として好適に用いられる。カルボキシル基含有クレゾールノボラック型エポキシ（メタ）アクリレート（Ｃ１）を用いる場合の含有量は、感光性樹脂組成物中の固形分の全量を基準として０．１〜５重量％であることが特に好ましい。含有量が５重量％よりも多いと、解像度が低下し、０．１重量％よりも少ないと、皮膜の基板への密着性が低下する。カルボキシル基含有クレゾールノボラック型エポキシ（メタ）アクリレートとしては、昭和高分子社製「リポキシＰＲ−３００」等が挙げられる。
【００１６】
エポキシ基を有する光重合性を有しない化合物（Ｄ）は、ソルダーレジストに必要な皮膜強度、耐熱性、耐久性、耐薬品性、耐環境性等の性能を発現させるために必要な化合物である。エポキシ基を有する光重合性を有しない化合物としては、トリグリシジルイソシアヌレート、ハイドロキノンジグリシジルエーテル、ビスフェノールジグリシジルエーテル、クレゾールノボラック型エポキシ樹脂及びフェノールノボラック型エポキシ樹脂からなる群から選ばれる１種または２種以上を用いることが、反応性、物性、貯蔵安定性の面から最も好ましい。
【００１７】
クレゾールノボラック型エポキシ樹脂としては大日本インキ化学社製の「エピクロンＮ−６９５」が、フェノールノボラック型エポキシ樹脂としては大日本インキ化学社製の「エピクロンＮ−７７５」、油化シェルエポキシ社製の「エピコート１５２」、同「エピコート１５４」、ダウ・ケミカル社製の「ＤＥＮ４３１」、同「ＤＥＮ４３８」、チバ社製の「ＥＰＮ１１３８」等が、ビスフェノールジグリシジルエーテルとしては油化シェルエポキシ社製の「エピコート８２８」、同「エピコート１００１」、同「エピコート１００４」、同「エピコート１００７」、同「エピコート１００９」等が挙げられるが、これらに限定されない。
エポキシ基を有する光重合性を有しない化合物（Ｄ）の含有量は、感光性樹脂組成物中の固形分の全量を基準として０．５〜３０重量％が好ましい。
【００１８】
本発明の感光性樹脂組成物には、必須成分である（Ａ）〜（Ｄ）の他に、物性の向上、作業性の向上、貯蔵安定性の向上等の目的で、必要に応じて下記（Ｅ）〜（Ｈ）の各成分を含有させることができる。
（Ｅ）  光重合開始剤及び（または）光重合促進剤
（Ｆ）  潜在性熱硬化剤、常温で固体の熱硬化剤、または熱硬化促進剤
（Ｇ）  有機溶剤及び（または）水
（Ｈ）  その他の添加剤。
【００１９】
光重合開始剤及び（または）光重合促進剤（Ｅ）は、感光性樹脂組成物からなる感光性皮膜を硬化させるために使用する活性エネルギー線が紫外線である場合に必要なものである。光重合開始剤としては、ベンゾフェノン、メチルベンゾフェノン、ｏ−ベンゾイル安息香酸、ベンゾイルエチルエーテル、２，２−ジエトキシアセトフェノン、２，４−ジエチルチオキサントン等やスルホニウム塩系、オキシムエステル系光重合開始剤が挙げられる。また、光重合促進剤としては、ｐ−ジメチル安息香酸イソアミル、４，４−ビス（ジエチルアミノ）ベンゾフェノン、ジメチルエタノールアミン等が挙げられる。光重合開始剤及び（または）光重合促進剤（Ｅ）の含有量は、感光性樹脂組成物中の固形分の全量を基準として１〜１０重量％であることが好ましい。
【００２０】
潜在性熱硬化剤、常温で固体の熱硬化剤、または熱硬化促進剤（Ｆ）は、従来公知のもの、例えば、「新エポキシ樹脂」（昭晃堂刊，昭和６０年５月）第１６４頁〜２６３頁及び第３５６頁〜４０５頁記載のもの、「架橋剤ハンドブック」（大成社刊、昭和５６年１０月）第６０６頁〜６５５頁記載のもののうち、貯蔵安定性の良好なものから１種または２種以上が選択される。潜在性熱硬化剤としては、三フッ化ホウ素−アミンコンプレックス、ジシアンジアミド（ＤＩＣＹ）及びその誘導体、有機酸ヒドラジド、ジアミノマレオニトリル（ＤＡＭＮ）とその誘導体、メラミンとその誘導体、アミンイミド（ＡＩ）、ポリアミンの塩等が挙げられる。
【００２１】
また、常温で固体の熱硬化剤としては、メタフェニレンジアミン（ＭＰ−ＤＡ）、ジアミノジフェニルメタン（ＤＤＭ）、ジアミノジフェニルスルホン（ＤＤＳ）、チバガイギー社製の「ハードナーＨＴ９７２」等の芳香族アミン類、無水フタール酸、無水トリメリット酸、エチレングリコールビス（アンヒドロトリメリテート）、グリセロールトリス（アンヒドロトリメリテート）、３，３'，４，４'−ベンゾフェノンテトラカルボン酸無水物等の芳香族酸無水物、無水マレイン酸、無水コハク酸、テトラヒドロ無水フタール酸等の環状脂肪族酸無水物等が挙げられる。
【００２２】
また、熱硬化促進剤としてはアセチルアセトナートＺｎ、アセチルアセトナートＣｒ等のアセチルアセトンの金属塩、エナミン、オクチル酸錫、第４級ホスホニウム塩、トリフェニルホスフィン、１，８−ジアザビシクロ（５，４，０）ウンデセン−７及びその２−エチルヘキサン酸塩及びフェノール塩、イミダゾール、イミダゾリウム塩、トリエタノールアミンボレート等が挙げられる。
【００２３】
有機溶剤及び（または）水（Ｇ）は、感光性樹脂組成物を構成する各成分を溶解もしくは分散させる目的や、粘度調整の目的で用いられるものであり、各成分の溶解性、分散性、沸点、人体への影響等を考慮して、公知のものから適宜選択される。
【００２４】
その他の添加剤（Ｈ）としては、塗布状態を確認し易くするための染顔料、イオン捕集剤、流動性の調整，硬化収縮の低減，粘度の調整,現像を容易にするためのフェノールフィラー（Ａ）以外の有機／無機フィラー、暗反応を防止し貯蔵安定性を向上させるための重合禁止剤、その他消泡剤、熱重合開始剤等が挙げられるが、これらに限定されない。
【００２５】
染顔料としては、フタロシアニングリーン、フタロシアニンブルー、カーボンブラック、キナクリドンレッド、ジアゾイエロー、酸化チタンが挙げられる。
イオン捕集剤としては、無機あるいは有機のイオン交換体が好適に用いられる。詳しくは無機イオン交換体イグゼ（東亞合成（株）製）、やイオン交換樹脂「ダイアイオン」（三菱化学（株）製）が用いられるが、イオン捕集能を有するものであればこれらに限定されない。
【００２６】
フェノールフィラー（Ａ）以外にも他の有機／無機フィラーを用いることができる。これらのフィラーとしては、エポキシ樹脂、メラミン樹脂、尿素樹脂、アクリル樹脂、ポリイミド樹脂、テフロン（登録商標）樹脂、ポリエチレン樹脂、ポリエステル樹脂、ポリアミド樹脂等の樹脂を使用する溶剤に不溶となるまで高分子化し微粒子化した有機フィラー類、シリカ、タルク、炭酸マグネシウム、炭酸カルシウム、天然マイカ、合成マイカ、水酸化アルミニウム、沈降性硫酸バリウム、沈降性炭酸バリウム、チタン酸バリウム、硫酸バリウム等の無機フィラー類が挙げられる。上記フィラーは１種又は２種以上を混合して使用しても構わない。上記フィラーは、好ましくは、平均粒径が１０μｍ以下の微粒子であり、より好ましくは５μｍ以下の微粒子である。
【００２７】
重合禁止剤としてはハイドロキノン、フェノチアジン等が挙げられる。
消泡剤としてはシリコーン系、炭化水素系化合物等が挙げられる。
【００２８】
本発明の感光性樹脂組成物は、上記（Ａ）〜（Ｄ）、必要に応じて（Ｅ）〜（Ｈ）を混合し、また必要に応じて三本ロール、ボールミル、サンドミル等の混練手段、あるいはスーパーミキサー、プラネタリーミキサー等の撹拌手段により混練または混合することにより、製造することができる。
【００２９】
次に、本発明の感光性フィルム及びその製造方法について説明する。本発明の感光性フィルムは、支持体上に上記感光性樹脂組成物からなる層が積層されている感光性フィルムである。支持体としては、一般的な熱可塑性樹脂のフィルムが用いられるが、感光性樹脂組成物からなる層の除去が不可能となるような材質からなるフィルムや、除去が不可能となるような表面処理が施されたフィルムは不適当である。熱可塑性樹脂のフィルムとしては、例えば、ポリエチレンテレフタレート、ポリプロピレン、ポリエチレン、ポリビニルアルコール、トリアセチルアセテート等からなるフィルムが挙げられ、特にポリエチレンテレフタレートフィルムが好ましい。これらの熱可塑性樹脂フィルムは、感光性樹脂組成物からなる層の除去を容易にするため、シリコーンコート剤のような剥離剤を表面に塗布したものでも構わない。支持体の厚さは、通常５〜５０μｍ、好ましくは５〜２５μｍである。
【００３０】
また、紫外線等の活性エネルギー線による露光時の光の散乱を低減するため、熱可塑性樹脂フィルムは透明性に優れる方が好ましい。具体的には、透明性の指標となる濁度（ヘーズ，JIS-K6714）が０．１〜５であるものが好ましい。熱可塑性樹脂フィルムは、感光性樹脂組成物からなる層の支持体として使用するが、感光性樹脂組成物からなる層の保護フィルムとして感光性樹脂組成物からなる層の両面に積層してもよい。その場合、より容易に剥離する側が保護フィルムとなる。ただし、感光性樹脂組成物からなる層を支持体上に積層した後、同一工程内で直ちに使用される場合や、常温でほとんど粘着性が無い場合には保護フィルムは設けなくても構わない。
【００３１】
本発明の感光性フィルムは、支持体上に上記感光性樹脂組成物を塗布、乾燥し、感光性樹脂組成物からなる層を積層することにより製造することができる。
具体的には、まず、真空脱泡方法等で感光性樹脂組成物中の泡を完全に除去した後、感光性樹脂組成物を支持体上に塗布し、熱風炉あるいは遠赤外線炉により溶剤を除去し、乾燥せしめ、ついで必要に応じて得られた乾燥皮膜上に保護フィルムを積層することにより感光性フィルムを製造することができる。
【００３２】
感光性樹脂組成物の塗布方式としては、グラビアコート方式、マイクログラビアコート方式、リバースコート方式、キスリバースコート方式、ダイコート方式、スロットダイ方式、リップコート方式、コンマコート方式、ブレードコート方式、ロールコート方式、ナイフコート方式、カーテンコート方式、チャンバーグラビアコート方式、スロットオリフィス方式、スプレーコート方式、ディップコート方式等が挙げられる。感光性樹脂組成物は、数回に分けて塗布しても良いし、１回で塗布しても良く、また異なる方式を複数組み合わせて塗布しても良い。中でも、均一塗工性に優れる、ダイコート方式が好ましい。また、異物混入等をさけるために、クリーンルーム等の異物発生の少ない環境で塗布することが好ましい。
【００３３】
また、支持体の厚みが薄い場合、加熱による支持体の収縮や支持体の破断が起こる場合がある。この場合、１００μｍ程度のシリコーン剥離処理のされたフィルムに感光性樹脂組成物を一旦塗布し、乾燥後、所望する支持体を積層して、感光性樹脂組成物からなる層を支持体側に転移させた後、シリコーン剥離処理のされたフィルムを除去して、再度保護フィルムを積層する方法で製造しても構わない。感光性樹脂組成物からなる層の厚みは特に制限されないが、通常５〜１００μｍ、好ましくは１５〜４５μｍである。
【００３４】
さらに、本発明の感光性樹脂組成物及び感光性フィルムをフォトソルダーレジストとして用いたプリント配線基板の製造方法について説明する。感光性樹脂組成物を直接銅回路の形成されたプリント配線基板上に塗布する場合には、プリント配線基板上に乾燥後の厚みとして５〜１００μｍ、好ましくは１５〜４５μｍの厚みで塗布される。塗布の手段としては、現在はスクリーン印刷法による全面印刷が一般に多く用いられているが、これを含めて均一に塗工できる塗工手段であればどのような手段を用いてもよい。例えば、スプレーコート方式、ホットメルトコート方式、バーコート方式、アプリケーター方式、ブレードコート方式、ナイフコート方式、エアナイフコート方式、カーテンフローコート方式、ロールコート方式、グラビアコート方式、オフセット印刷方式、ディップコート方式、刷毛塗り、その他通常の方法はすべて使用できる。
【００３５】
塗布後、必要に応じて熱風炉あるいは遠赤外線炉等でプリベーク工程すなわち仮乾燥を行う。プリベークの温度はおおむね５０〜１００℃程度が好ましい。次に、露光工程に入る。露光工程では、半田メッキされる部分だけが活性エネルギー線を通さないようにしたネガマスクを用いて活性エネルギー線による露光が行なわれる。また、ネガマスクを用いずに活性エネルギー線のビームで直接描画してもよい。ネガマスクとしては活性エネルギー線が紫外線、可視光線の場合にはネガフィルムが、電子線の場合には金属性マスクが、Ｘ線の場合には鉛性マスクがそれぞれ使用されるが、簡便なネガフィルムを使用できるためプリント配線基板製造では活性エネルギー線としては紫外線が多く用いられる。露光方法にはネガマスクをプリント配線基板に密着して行う接触露光法と、密着させずに平行光線を使用して露光する非接触露光法とがあるが、どちらを用いてもかまわない。紫外線の照射量はおおむね１０〜１０００ｍＪ／ｃｍ2 である。
【００３６】
露光工程の後、現像工程にはいる。現像工程は炭酸ナトリウム水溶液、水酸化ナトリウム水溶液等のアルカリ液を現像液とし、スプレー、浸漬等の手段で行なわれ、未露光部分が溶解、膨潤、剥離等の作用で除去される。最後に、ポストベーク工程に入る。ポストベークは熱風炉あるいは遠赤外線炉等で、エポキシ成分が十分反応する温度、時間で行えばよい。以上の工程でプリント配線基板上にフォトソルダーレジストが施される。
【００３７】
感光性フィルムを用いて、プリント配線基板上に感光性樹脂組成物からなる層を設ける場合には、保護フィルムがあれば保護フィルムを除去後、感光性フィルム及び／またはプリント配線基板を加熱しながら、感光性樹脂組成物からなる層とプリント配線基板が接触する向きで圧着させることにより積層する。加熱、圧着方法は特に限定されないが、通常８０〜１２０℃に加熱し、空気等が含有されにくい、真空ラミネート法で行うことが好ましい。圧着後、支持体を残した状態で、ネガマスクを支持体上に置き、前述の直接印刷の場合と同様に露光した後、支持体の除去を行い、以下、現像、ポストベークを直接印刷と同様に行うことにより、基板上に感光性フィルムによるフォトソルダーレジストが施される。
【実施例】
【００３８】
次に、実施例をもって本発明を更に詳細に説明するが、これらは本発明の権利範囲を何ら制限するものではない。
［アルカリ可溶型光重合性樹脂（Ｂ１）の合成］
スチレン／無水マレイン酸共重合体（出光石油化学社製「アドマスト１０００」、無水マレイン酸含有率５０モル％）１３０．９ｇ、ブチルセロソルブ１２５．４ｇ、トリエチルアミン１．５ｇ、ハイドロキノン０．２８ｇをフラスコに仕込み、９０℃に昇温し、この系に無水マレイン酸残基に対して０．５５当量の２−ヒドロキシエチルメタクリレート（４６．４ｇ）を３０分かけて滴下し、その後６時間反応させた。反応中、空気を吹き込み続けた。さらに、無水マレイン酸残基に対して０．４５当量のエタノール（１３．５ｇ）を添加し、４時間反応させた。固形分６０重量％、酸価１６０ｍｇＫＯＨ／ｇのアルカリ可溶型光重合性樹脂（Ｂ１）の溶液を得た。
【００３９】
(実施例１)
銅張りガラスエポキシ基板（以下、銅張り基板と略す。）及びテスト用プリント配線板〔最小回路幅が０．１ｍｍ（ピン間４本）のもの。以下、プリント配線板と略す。〕及びＩＰＣテストボード（ＩＰＣ−Ｂ−２５の櫛形テストパターンＢ、以下ＩＰＣテストボードという）上に、下記組成の感光性樹脂組成物をスクリーン印刷法にて乾燥後の皮膜の厚みが３０μｍになるように塗布、熱風炉で８０℃、２０分間乾燥した。銅張り基板の皮膜上には５０μｍ，１００μｍの円状パターンを施したフォトマスク、プリント配線板の皮膜上にはその回路パターンを有するフォトマスクをそれぞれ載せ、７ｋＷ高圧水銀灯で露光強度１０．５ｍＷ／ｃｍ2 （波長３６５ｎｍにおける）、露光量３００ｍＪ／ｃｍ2 で露光した。次いで、１重量％炭酸ナトリウム水溶液で液温３０℃、スプレー圧３ｋｇ／ｃｍ2 にて６０秒間現像した後、シャワー水洗を３０秒間行い、熱風炉で１７５℃、３０分ポストベークを行った。以上の工程でフォトソルダーレジストを施した銅張り基板(Cu−１)、プリント配線板（Ｐ−１）及びＩＰＣテストボード（Ｉ−１）を作成した。
【００４０】
（Ａ）フェノールフィラー  （住友ベークライト社製  
「ＰＲ−ＲＥＳ−５」，平均粒径１．２μｍ）                ３０重量部
（固形分中  ４重量％）
（Ｂ）アルカリ可溶型光重合性樹脂（Ｂ１）の溶液            ２６６重量部
（Ｃ）ジトリメチロールプロパンテトラアクリレート      １１０．５重量部
（Ｄ）光開始剤（チバスペシャリティケミカルズ社製「イルガキュア６５１」）                                                                    ５０重量部
（Ｅ）クレゾールノボラック型エポキシ樹脂（大日本インキ化学社製「エピクロンＮ−６９５」、固形分７０重量％）                        ２０２重量部
（Ｆ）ジシアンジアミド（潜在性熱硬化剤）                        ９重量部
（Ｇ）メチルカルビトール（溶剤）                             ２３重量部
（Ｈ１）顔料（東洋インキ製造社製「シアニングリーンＴＫ」）      ４重量部
（Ｈ２）無機フィラー（日本シリカ工業社製「ニップシールＮ−３００Ａ」）                                                                        ２１重量部
（Ｈ３）無機フィラー  沈降性硫酸バリウム                    １８６重量部
（Ｈ４）消泡剤                                                ２５重量部。
【００４１】
（実施例２）
フェノールフィラーの含有量を３０重量部（固形分中４重量％）から１３５重量部（固形分中１６重量％）に変更した以外は実施例１と同様の組成の感光性樹脂組成物を用い、実施例１と同様にして、銅張り基板(Cu−２)，プリント配線板（Ｐ−２）及びＩＰＣテストボード（Ｉ−２）を作成した。
【００４２】
（実施例３）
フェノールフィラーの含有量を３０重量部（固形分中４重量％）から２．１重量部（固形分中０．３重量％）に変更した以外は実施例１と同様の組成の感光性樹脂組成物を用い、実施例１と同様にして、銅張り基板(Cu−３)，プリント配線板（Ｐ−３）及びＩＰＣテストボード（Ｉ−３）を作成した。
【００４３】
（実施例４）
カルボキシル基含有クレゾールノボラックメタクリレート（Ｃ１）（昭和高分子社製「ＰＲ−３００」、固形分６３重量％）３６重量部を追加した以外は実施例１と同様の組成の感光性樹脂組成物を用い、実施例１と同様にして、銅張り基板(Cu−４)，プリント配線板（Ｐ−４）及びＩＰＣテストボード（Ｉ−４）を作成した。
【００４４】
（実施例５）
厚さ１６μmのニ軸延伸ポリエチレンテレフタレートフィルム（ヘーズ０．４％）の表面に、下記組成の感光性樹脂組成物をダイコート方式で乾燥後の皮膜厚みが３０μｍになるように塗布し、８０℃で２０分間乾燥後、厚さ４０μｍのポリプロピレンフィルムを積層して、感光性フィルム（ＲＦ−１）を得た。
銅張り基板、プリント配線板、及び感光性フィルム（ＲＦ−１）を８０℃の雰囲気で予備加熱し、気圧４０００Pa（３０mmHg）以下、積層圧力２．９４×１０5Pa（３kgf/cm2）で、銅張り基板及びプリント配線板上に感光性樹脂組成物からなる層が接するように感光性フィルムを真空ラミネートした。
冷却した後、支持体上に実施例１と同様のフォトマスクを載せ、７ｋＷ高圧水銀灯で露光強度１０．５ｍＷ／ｃｍ2 （波長３６５ｎｍにおける）、露光量３００ｍＪ／ｃｍ2 で露光した。次いで、支持体を除去し、１重量％炭酸ナトリウム水溶液で液温３０℃、スプレー圧３ｋｇ／ｃｍ2 にて６０秒間現像した後、シャワー水洗を３０秒間行い、熱風炉で１７５℃、３０分ポストベークを行った。以上の工程でフォトソルダーレジストを施した銅張り基板(Cu−５)、プリント配線板（Ｐ−５）及びＩＰＣテストボード（Ｉ−５）を作成した。
【００４５】
（Ａ）フェノールフィラー（住友ベークライト社製  「ＰＲ−ＲＥＳ−５」，平均粒径１．２μｍ）（固形分中  ４重量％）                         ３０重量部
（Ｂ）アルカリ可溶型光重合性樹脂（Ｂ１）の溶液            ２６６重量部
（Ｃ）ジトリメチロールプロパンテトラアクリレート      １１０．５重量部
（Ｄ）光開始剤（チバスペシャリティケミカルズ社製「イルガキュア６５１」）                                                                    ５０重量部
（Ｅ）クレゾールノボラック型エポキシ樹脂（大日本インキ化学社製「エピクロンＮ−６９５」、固形分７０重量％）                        ２０２重量部
（Ｆ）ジシアンジアミド（潜在性熱硬化剤）                      ９重量部
（Ｇ）メチルカルビトール（溶剤）                             ２３重量部
（Ｇ）メチルエチルケトン（溶剤）                            ３００重量部
（Ｈ１）顔料（東洋インキ製造社製「シアニングリーンＴＫ」）      ４重量部
（Ｈ２）無機フィラー（日本シリカ工業社製「ニップシールＮ−３００Ａ」）                                                                        ２１重量部
（Ｈ３）無機フィラー  沈降性硫酸バリウム                    １８６重量部
（Ｈ４）消泡剤                                                ２５重量部。
【００４６】
（比較例１）
フェノールフィラー（Ａ）を除いた以外は実施例１と同様の組成の感光性樹脂組成物を用い、実施例１と同様にして、銅張り基板(Cu−６)、プリント配線板（Ｐ−６）及びＩＰＣテストボード（Ｉ−６）を作成した。
【００４７】
（比較例２）
フェノールフィラー（住友ベークライト社製「ＰＲ−ＲＥＳ−５」）を粒径の異なるフェノールフィラー（昭和高分子社製「ＰＭＢ−１０１０」、平均粒径１４μｍ）に変更した以外は実施例１と同様の組成の感光性樹脂組成物を用い、実施例１と同様にして、銅張り基板(Cu−７)、プリント配線板（Ｐ−７）及びＩＰＣテストボード（Ｉ−７）を作成した。
【００４８】
（比較例３）
フェノールフィラーを架橋アクリルフィラー（日本触媒社製「エポスターＭＡ１００２」、平均粒径２〜３μｍ）に変更した以外は実施例１と同様の組成の感光性樹脂組成物を用い、実施例１と同様にして、銅張り基板(Cu−８)、プリント配線板（Ｐ−８）及びＩＰＣテストボード（Ｉ−８）を作成した。
【００４９】
(比較例４)
フェノールフィラーを除いた以外は実施例５と同様の組成の感光性樹脂組成物を用い、実施例５と同様にして、銅張り基板(Cu−９)、プリント配線板（Ｐ−９）及びＩＰＣテストボード（Ｉ−９）を得た。
【００５０】
得られた銅張り基板、プリント配線板及びＩＰＣテストボードについて、以下の評価、試験を行った。結果を表１〜５に示す。
１．  解像性の評価  ：  銅張り基板上に作成した５０μｍ及び１００μｍパターンの形状を開孔率として評価した。
開孔率(%)＝（得られたパターンの直径÷フォトマスクの直径）×100
２．  煮沸試験  ：  銅張り基板及びプリント配線板を沸騰水に１時間浸漬した後、セロハンテープ剥離を行った。プリント配線板については、最小回路幅の箇所でセロハンテープ剥離を行った。
３．  耐薬品性試験  ：  銅張り基板及びプリント配線板を１０％硫酸水溶液（耐酸性）、１０％ＮａＯＨ水溶液（耐アルカリ性）それぞれに１時間浸漬した後、セロハンテープ剥離を行った。プリント配線板については、最小回路幅の箇所でセロハンテープ剥離を行った。
４．  耐溶剤性試験  ：  銅張り基板及びプリント配線板を塩化メチレン中に１時間浸漬した後、セロハンテープ剥離を行った。プリント配線板については、最小回路幅の箇所でセロハンテープ剥離を行った。
５．  絶縁抵抗試験：  ＩＰＣテストボードを、ＩＰＣ−ＳＭ−８４０Ｂの試験方法に従って、常態及び２５〜６５℃の温度サイクルで相対湿度９０５の条件で直流１００Ｖを印加し、７日後の絶縁抵抗を測定した。
６．  皮膜外観  ：  ポストベーク後の皮膜の色相変化を目視で観察した。
７．  密着性試験  ：  実施例１及び実施例４で得られた感光性樹脂組成物からなる層に、別途３０μｍの円状パターン（Ｌ／Ｓ＝３０μｍ／５０μｍ）を用いて、露光量を変えて、露光を行った。現像時の皮膜の剥がれを目視観察し、現像時の皮膜密着性について評価した。
８．  耐はんだ性試験：  プリント配線板をＪＩＳ  Ｃ６４８１の試験方法に従って、２６０℃の半田浴１０秒間浸漬を３回行った後、塗膜の状態を評価した。
なお、表１及び表２は直接印刷で評価、表３及び表４はフィルムで評価した。
【００５１】
【表１】
2005037754.tif 000002
【００５２】
【表２】
2005037754.tif 000003
【００５３】
【表３】
2005037754.tif 000004
【００５４】
【表４】
2005037754.tif 000005
【００５５】
【表５】
2005037754.tif 000006